(57)【要約】【課題】耐熱性、耐光性に優れ、かつ可視光透過性が良好であるとともに波長８５０〜１１００ｎｍの近赤外光に対して十分な吸収機能（ＮＩＲカット機能）を有する粘着剤組成物を提供する。【解決手段】（Ａ−１）ヒドロキシル基、グリシジル基、アミノ基およびカルボキシル基から選ばれる１種以上の官能基およびアミド基を有し、かつ質量平均分子量が４０万〜２５０万である（メタ）アクリル酸エステル共重合体１００質量部、および（Ｂ）金ナノロッド０．０８〜２．０質量部を含むことを特徴とする粘着剤組成物。【選択図】なし【特許請求の範囲】
【請求項１】
（Ａ−１）ヒドロキシル基、グリシジル基、アミノ基およびカルボキシル基から選ばれる１種以上の官能基およびアミド基を有し、かつ質量平均分子量が４０万〜２５０万である（メタ）アクリル酸エステル共重合体１００質量部、および
（Ｂ）金ナノロッド０．０８〜２．０質量部
を含むことを特徴とする粘着剤組成物。
【請求項２】
（Ａ−１）ヒドロキシル基、グリシジル基、アミノ基およびカルボキシル基から選ばれる１種以上の官能基およびアミド基を有し、かつ質量平均分子量が４０万〜２５０万である（メタ）アクリル酸エステル共重合体と（Ａ−２）質量平均分子量が１，０００〜５０，０００である（メタ）アクリル酸エステル（共）重合体とを（Ａ−１）／（Ａ−２）＝０．５〜２０の質量比で含む混合物１００質量部、および
（Ｂ）金ナノロッド０．０８〜２．０質量部
を含むことを特徴とする粘着剤組成物。
【請求項３】
成分（Ａ−１）のガラス転移温度が０℃以下であることを特徴とする請求項１または２記載の粘着剤組成物。
【請求項４】
成分（Ａ−２）のガラス転移温度が−８０〜２３０℃であることを特徴とする請求項２または３記載の粘着剤組成物。
【請求項５】
金ナノロッドの粒子径が、１００ｎｍ以下であることを特徴とする請求項１〜４のいずれか１項記載の粘着剤組成物。
【請求項６】
波長３８０〜７８０ｎｍの可視光平均透過率が、３０〜９０％であることを特徴とする請求項１〜５のいずれか１項記載の粘着剤組成物。
【請求項７】
８５０〜１１００ｎｍの波長領域の最低光線透過率が１０％以下であることを特徴とする請求項１〜６のいずれか１項記載の粘着剤組成物。
【請求項８】
基材層を有し、その少なくとも片面に、請求項１〜７のいずれか１項記載の粘着剤組成物が塗工されてなる粘着シート部材。
【請求項９】
光学用途に使用されることを特徴とする請求項８記載の粘着シート部材。
【請求項１０】
プラズマディスプレイパネルに使用されることを特徴とする請求項９記載の粘着シート部材。
【発明の詳細な説明】
【技術分野】
【０００１】
本発明は、可視光・近赤外光に対する選択的な吸収機能を有する粘着剤組成物、およびそれを用いた粘着シート部材に関する。
【背景技術】
【０００２】
近年、光エレクトロニクス関連部品、機器の進歩は著しく、その中で、画像を表示するディスプレイは、従来のテレビジョン装置用に加えて、コンピューターモニター用等として需要が増加しつつある。中でも、ディスプレイの大型化および薄型化に対する市場要求は高まる一方である。最近、大型かつ薄型化を実現することが可能であるディスプレイとして、プラズマディスプレイパネル（ＰＤＰ）が注目されている。ＰＤＰは、原理上、強い近赤外線を装置外に放出する。この近赤外線は、コードレス電話や赤外線方式のリモートコントローラー等の誤作動を引き起こす原因となる。
【０００３】
そこで、近赤外線を遮断するために、プラズマディスプレイパネルに近赤外線（ＮＩＲ）カットフィルムが使用されている。例えば、インジウムとスズとの酸化物（ＩＴＯ）等の金属酸化物の薄膜と金または銀の合金からなる薄膜を積層した近赤外反射層を近赤外線カットフィルムとして使用するプラズマディスプレイパネルが知られている（例えば、特許文献１）。このＮＩＲカットフィルムは粘着剤を介してパネルに貼付される。また、ＰＤＰは通常、ＮＩＲカットフィルムの他に、反射防止フィルム等の機能層も必要であり、これらも粘着剤を介して貼付される。そのため、多くの工程を必要とする。
【０００４】
上記工程を簡略化するために、シアニン色素等のＮＩＲ吸収化合物を粘着剤層に含有させ、この粘着剤層を介して反射防止膜を貼付したプラズマディスプレイパネルが知られている（例えば、特許文献２）。しかし、色素は耐熱性、耐光性等に劣り、粘着剤に添加すると短時間で劣化してＮＩＲカット性能が失われるという問題を有する。
【０００５】
また、近赤外域に吸収を示す物質として金ナノロッド等の金属ナノロッドが知られている。金属微粒子は、光が照射されるとプラズモン吸収と呼ばれる共鳴吸収現象を生じる。金属微粒子の形状をロッド状にすると、短軸方向と長軸方向で異なるプラズモン共鳴周波数を有し、短軸に起因する可視域での吸収の他に、長軸に起因する近赤外域での吸収を有する。このような金属ナノロッドを含むコーティング組成物を近赤外線カットフィルムとして使用したプラズマディスプレイパネルが知られている（例えば、特許文献３および４）。この組成物は塗料であり、粘着性を有しない。
【０００６】
【特許文献１】特開２００２−３２３８６０号公報
【特許文献２】特開２００２−２６０５３９号公報
【特許文献３】特開２００３−３１３５０６号公報
【特許文献４】特開２００３−３１５５３１号公報
【発明の開示】
【発明が解決しようとする課題】
【０００７】
本発明の目的は、耐熱性、耐光性に優れ、かつ可視光透過性が良好であるとともに近赤外光に対して十分な吸収機能（ＮＩＲカット機能）を有する粘着剤組成物を提供することである。本発明の粘着剤組成物は、特定の樹脂と金ナノロッドとを組み合わせることによって達成された。
【課題を解決するための手段】
【０００８】
すなわち、本発明は、
（１）（Ａ−１）ヒドロキシル基、グリシジル基、アミノ基およびカルボキシル基から選ばれる１種以上の官能基およびアミド基を有し、かつ質量平均分子量が４０万〜２５０万である（メタ）アクリル酸エステル共重合体１００質量部、および
（Ｂ）金ナノロッド０．０８〜２．０質量部
を含む粘着剤組成物；
（２）（Ａ−１）ヒドロキシル基、グリシジル基、アミノ基およびカルボキシル基から選ばれる１種以上の官能基およびアミド基を有し、かつ質量平均分子量が４０万〜２５０万である（メタ）アクリル酸エステル共重合体と（Ａ−２）質量平均分子量が１，０００〜５０，０００である（メタ）アクリル酸エステル（共）重合体とを（Ａ−１）／（Ａ−２）＝０．５〜２０の質量比で含む混合物１００質量部、および
（Ｂ）金ナノロッド０．０８〜２．０質量部
を含む粘着剤組成物；
（３）成分（Ａ−１）のガラス転移温度が０℃以下であることを特徴とする上記（１）または（２）に記載の粘着剤組成物；
（４）成分（Ａ−２）のガラス転移温度が−８０〜２３０℃であることを特徴とする上記（２）または（３）に記載の粘着剤組成物；
（５）金ナノロッドの粒子径が、１００ｎｍ以下であることを特徴とする上記（１）〜（４）のいずれか１に記載の粘着剤組成物；
（６）波長３８０〜７８０ｎｍの可視光平均透過率が、３０〜９０％であることを特徴とする上記（１）〜（５）のいずれか１に記載の粘着剤組成物；
（７）８５０〜１１００ｎｍの波長領域の最低光線透過率が１０％以下であることを特徴とする上記（１）〜（６）のいずれか１に記載の粘着剤組成物；
【０００９】
（８）基材層を有し、その少なくとも片面に、上記（１）〜（７）のいずれか１に記載の粘着剤組成物が塗工されてなる粘着シート部材；
（９）光学用途に使用されることを特徴とする上記（８）に記載の粘着シート部材；および
（１０）プラズマディスプレイパネルに使用されることを特徴とする上記（９）に記載の粘着シート部材
を提供する。
【発明の効果】
【００１０】
本発明の粘着剤組成物は、耐熱性、耐光性に優れ、かつ波長３８０〜７８０ｎｍの可視光透過性が良好であるとともに波長８５０〜１１００ｎｍの近赤外光に対して十分な吸収機能（ＮＩＲカット機能）を有する。したがって、この組成物を基材層に施与することによって、ＮＩＲカット性能を有する粘着シート部材を得ることができる。この粘着シート部材は、光学用途、特にプラズマディスプレイパネルに適用されるとき、余分の粘着工程を伴うことなくＮＩＲカット機能を付与することができ、さらに反射防止フィルム等の他の機能層をも余分の粘着工程を伴うことなく施与することができる。
【発明を実施するための最良の形態】
【００１１】
本発明の粘着剤組成物は、（Ａ−１）ヒドロキシル基、グリシジル基、アミノ基およびカルボキシル基から選ばれる１種以上の官能基およびアミド基を有し、かつ質量平均分子量が４０万〜２５０万である（メタ）アクリル酸エステル共重合体１００質量部、および（Ｂ）金ナノロッド０．０８〜２．０質量部を含むことを特徴とする。
【００１２】
本発明の別の粘着剤組成物は、（Ａ−１）ヒドロキシル基、グリシジル基、アミノ基およびカルボキシル基から選ばれる１種以上の官能基およびアミド基を有し、かつ質量平均分子量が４０万〜２５０万である（メタ）アクリル酸エステル共重合体と（Ａ−２）質量平均分子量が１，０００〜５０，０００である（メタ）アクリル酸エステル（共）重合体とを（Ａ−１）／（Ａ−２）＝０．５〜２０の質量比で含む混合物１００質量部、および（Ｂ）金ナノロッド０．０８〜２．０質量部を含むことを特徴とする。成分（Ａ−１）の他に成分（Ａ−２）を加えると、耐久性を保持したまま、粘着性を適宜調節することができる。
【００１３】
次に、本発明の各成分について説明する。なお、本明細書において、「（メタ）アクリル酸エステル」は、アクリル酸エステル、メタアクリル酸エステル及びこれら両者の混合物を示す語句である。
【００１４】
成分（Ａ−１）の（メタ）アクリル酸エステル共重合体は、ヒドロキシル基、グリシジル基、アミノ基およびカルボキシル基から選ばれる１種以上の官能基を有すると共にアミド基を有する。アミド基を有することにより、成分（Ｂ）金ナノロッドの分散性が良くなり、ＮＩＲカット機能が向上する。また、ヒドロキシル基、グリシジル基、アミノ基およびカルボキシル基から選ばれる１種以上の官能基を有することにより、粘着性が付与される。
【００１５】
成分（Ａ−１）は、エステル部分のアルキル基の炭素数が１〜２０の（メタ）アクリル酸エステルと、ヒドロキシル基、グリシジル基、アミノ基およびカルボキシル基から選ばれる１種以上の官能基を有する（メタ）アクリル酸モノマーと、アミド基を含有する（メタ）アクリル酸モノマーとの共重合体であり得、所望により、他の官能基を有する（メタ）アクリル酸モノマーおよび他の単量体を含み得る。
【００１６】
エステル部分のアルキル基の炭素数が１〜２０の（メタ）アクリル酸エステルの例としては、（メタ）アクリル酸メチル、（メタ）アクリル酸エチル、（メタ）アクリル酸プロピル、（メタ）アクリル酸ブチル、（メタ）アクリル酸ペンチル、（メタ）アクリル酸ヘキシル、（メタ）アクリル酸シクロヘキシル、（メタ）アクリル酸２−エチルヘキシル、（メタ）アクリル酸イソオクチル、（メタ）アクリル酸デシル、（メタ）アクリル酸ドデシル、（メタ）アクリル酸ミリスチル、（メタ）アクリル酸パルミチル、（メタ）アクリル酸ステアリルなどが挙げられる。これらは単独で用いてもよいし、２種以上を組み合わせて用いてもよい。
【００１７】
ヒドロキシル基、グリシジル基、アミノ基およびカルボキシル基から選ばれる１種以上の官能基を有する（メタ）アクリル酸モノマーの例としては、（メタ）アクリル酸２−ヒドロキシエチル、（メタ）アクリル酸２−ヒドロキシプロピル、（メタ）アクリル酸３−ヒドロキシプロピル、（メタ）アクリル酸２−ヒドロキシブチル、（メタ）アクリル酸３−ヒドロキシブチル、（メタ）アクリル酸４−ヒドロキシブチルなどのヒドロキシル基を含有するモノマー；（メタ）アクリル酸グリシジルなどのグリシジル基を有するモノマー；アミノメチル（メタ）アクリレート、ジメチルアミノメチル（メタ）アクリレート、ジメチルアミノプロピル（メタ）アクリレート及びビニルピリジンジメチルアミノエチル（メタ）アクリレート、ジエチルアミノエチル（メタ）アクリレート、ジメチルアミノプロピル（メタ）アクリルアミドなどのアミノ基を含有するモノマー；アクリル酸、メタクリル酸などのカルボキシル基を含有するモノマーが挙げられる。これらは単独で用いてもよいし、２種以上を組み合わせて用いてもよい。
【００１８】
アミド基を含有する（メタ）アクリル酸モノマーの例としては、（メタ）アクリルアミド、Ｎ−メチル（メタ）アクリルアミド、Ｎ−エチル（メタ）アクリルアミド、Ｎ−プロポキシメチル（メタ）アクリルアミド、Ｎ−ブトキシメチル（メタ）アクリルアミド、Ｎ−ｔｅｒｔ−ブチルアクリルアミド、Ｎ−オクチルアクリルアミド、Ｎ−メチロール（メタ）アクリルアミド、Ｎ，Ｎ−ジメチルアクリルアミド、Ｎ，Ｎ−ジメチルメタクリルアミドなどが挙げられる。これらは単独で用いてもよいし、２種以上を組み合わせて用いてもよい。
【００１９】
他の官能基を有する（メタ）アクリル酸モノマーの例としては、アセトアセトキシエチル（メタ）アクリレートなどのアセトアセチル基を含有するモノマーが挙げられる。これらは単独で用いてもよいし、２種以上を組み合わせて用いてもよい。
【００２０】
所望により用いられる他の単量体の例としては、酢酸ビニル、プロピオン酸ビニルなどのビニルエステル類；エチレン、プロピレン、イソブチレンなどのオレフィン類；塩化ビニル、ビニリデンクロリドなどのハロゲン化オレフィン類；スチレン、α−メチルスチレンなどのスチレン系単量体；ブタジエン、イソプレン、クロロプレンなどのジエン系単量体；アクリロニトリル、メタクリロニトリルなどのニトリル系単量体などが挙げられる。これらは単独で用いてもよいし、２種以上を組み合わせて用いてもよい。
【００２１】
成分（Ａ−１）の（メタ）アクリル酸エステル共重合体は、その共重合形態については特に制限はなく、ランダム、ブロック、グラフト共重合体のいずれであってもよい。また、成分（Ａ−１）の（メタ）アクリル酸エステル共重合体は、単独で用いてもよいし、２種以上を組み合わせて用いてもよい。
【００２２】
成分（Ａ−１）は、質量平均分子量が４０万〜２５０万の範囲であることが必要である。本明細書において、質量平均分子量は、ゲルパーミエーションクロマトグラフィー（ＧＰＣ）法により測定したポリスチレン換算の値である。質量平均分子量が上記下限未満では、粘着性や耐久性（信頼性）が不十分となるおそれがあり、上記上限を超えると、粘度が高くなり塗工性不良を起こす原因となる。成分（Ａ−１）の質量平均分子量は、好ましくは６０万〜１８０万であり、より好ましくは８０万〜１６０万である。
【００２３】
成分（Ａ−１）は、ガラス転移温度（Ｔｇ）が０℃以下であることが好ましく、−７０℃〜０℃の範囲であることがより好ましい。ガラス転移温度が０℃より高いと、低温で使用する際にタック（粘着性）が不十分となり、粘性を示さないため好ましくない。本明細書において、ガラス転移温度（Ｔｇ）は、常法によって求められる計算値、または実測値を示す。該計算値は、下記式、
（１／Ｔｇ）＝（Ｗ1／Ｔｇ1）＋（Ｗ2／Ｔｇ2）＋……＋（Ｗn／Ｔｇn）
を用いて算出することができる。式中、Ｔｇは、ガラス転移温度（℃）を示し、Ｗ1、Ｗ2、……、Ｗnは、単量体組成物中の各単量体の質量分率を示し、Ｔｇ1、Ｔｇ2、……、Ｔｇnは、対応する単量体の単独重合体のガラス転移温度（℃）を示す。尚、単独重合体のガラス転移温度は、例えば、便覧等の刊行物に記載されている数値を採用すればよい。
【００２４】
成分（Ａ−１）の（メタ）アクリル酸エステル共重合体は、各種公知の方法により製造することができ、例えば、バルク重合法、溶液重合法、懸濁重合法、乳化重合法等のラジカル重合法を適宜選択することができる。ラジカル重合開始剤としては、過酸化ラウロイル（ＬＰＯ）、過酸化ベンゾイル（ＢＰＯ）、アゾビスイソブチロニトリル（ＡＩＢＮ）等の公知のものを使用することができる。重合条件としては、例えば、溶液重合の場合は、反応温度は、通常、５０〜１５０℃であり、反応時間は、通常３〜１５時間程度である。重合に際して用いられる溶媒としては、酢酸エチル、メチルエチルケトン、トルエン、ヘキサン、アセトン等が用いられる。また、市販の（メタ）アクリル酸エステル共重合体を用いてもよい。
【００２５】
成分（Ａ−２）は、質量平均分子量が１，０００〜５０，０００である（メタ）アクリル酸エステル（共）重合体である。質量平均分子量が上記下限未満ではブリードアウトを生じ、上記上限を超えると成分（Ａ−１）との相溶性が低下して塗工性が低下する。成分（Ａ−２）の質量平均分子量は、好ましくは１，０００〜４０，０００であり、より好ましくは１，０００〜２０，０００である。
【００２６】
成分（Ａ−２）は官能基を含んでいてもいなくてもよい。成分（Ａ−２）に含まれ得る官能基としては、成分（Ａ−１）と同様に、ヒドロキシル基、グリシジル基、アミノ基、カルボキシル基およびアミド基、ならびにアセトアセチル基等が挙げられる。成分（Ａ−２）は、エステル部分のアルキル基の炭素数が１〜２０の（メタ）アクリル酸エステルの単独重合体または共重合体であり得、官能基を有する（メタ）アクリル酸モノマーを含んでいてもよい。上記エステル部分のアルキル基の炭素数が１〜２０の（メタ）アクリル酸エステルおよび上記官能基を有する（メタ）アクリル酸モノマーは、上記成分（Ａ−１）に関して記載したものと同じである。また、成分（Ａ−２）は、上記成分（Ａ−１）に関して記載したのと同様に、所望により他の単量体を含み得る。
【００２７】
成分（Ａ−２）は、ガラス転移温度（Ｔｇ）が−８０〜２３０℃の範囲であることが好ましく、−５０〜１５０℃の範囲であることがより好ましい。ガラス転移温度が上記下限より低いと、ブリードアウトを生じ、上記上限を超えると重合性が悪化する。
【００２８】
成分（Ａ−２）の（メタ）アクリル酸エステル（共）重合体の製造法は、成分（Ａ−１）に関して記載したのと同様である。また、市販の（メタ）アクリル酸エステル共重合体を用いてもよい。
【００２９】
本発明の粘着剤組成物において成分（Ａ−２）を含む場合、成分（Ａ−１）と成分（Ａ−２）との質量比（Ａ−１）／（Ａ−２）は、０．５〜２０の範囲であり、好ましくは１〜１０、さらに好ましくは１〜５である。上記比が上記下限未満では、質量平均分子量の低いものが多すぎて、ブリードアウトを生ずるおそれがある。質量比を上記範囲内で変化させることにより、耐久性を保持したまま、粘着性を適宜調節することができる。
【００３０】
成分（Ｂ）は金ナノロッドである。金ナノロッドは、アスペクト比（長軸／短軸比）を制御することにより、可視光から近赤外光までの波長域（５３０〜１１００ｎｍ）における吸収ピーク位置を変えることができる。本発明で使用される金ナノロッドは好ましくは、粒子径（長軸）が１００ｎｍ以下、より好ましくは８０ｎｍ以下のものであり、アスペクト比（長軸／短軸比）が１〜１０、より好ましくは２〜８のものである。このような形状の金ナノロッドを用いることにより、長軸に起因する、波長８５０〜１１００ｎｍの近赤外光の吸収効果を得ることができる。
【００３１】
金ナノロッドは、トルエン、メチルイソブチルケトン、酢酸ブチルなどの有機溶媒中における分散液やペーストの形態で使用され得る。金ナノロッドは、例えば、電解法（Y.-Y. Yu, S.-S. Chang C.-L. Lee, C.R.C. Wang, J. Phys. Chem. B, 101, 6661(1997)を参照）、シード法（C. J. Murphy, N.R. Jana, Adv. Mater., 14, 80(2002)を参照）、光化学的方法（F. Kim, J. H. Song, P. Yang, J. Am. Chem. Soc., 124, 14316(2002)を参照）などによって合成され得る。あるいは、市販品を使用することができる。市販品としては、三菱マテリアル株式会社製のＡｕ−０５０３１６（製品名）（金ナノロッドトルエン分散液）が挙げられる。
【００３２】
成分（Ｂ）金ナノロッドの量は、成分（Ａ−１）１００質量部に対して、または成分（Ａ−１）と成分（Ａ−２）との混合物１００質量部に対して、０．０８〜２．０質量部、好ましくは０．２〜１．２質量部である。上記量が上記下限未満であると、十分なＮＩＲカット性能が得られない。上記量が上記上限より多いと、可視光平均透過率が低下し、また著しく着色する。
【００３３】
本発明の粘着剤組成物には、上記成分（Ａ−１）、（Ａ−２）および（Ｂ）以外に、本発明の目的が損なわれない範囲で、所望により、従来粘着剤組成物に使用されている公知の各種添加剤を添加することができる。このような添加剤としては、例えば、可塑剤、シランカップリング剤、紫外線吸収剤、架橋剤、ラジカル捕捉剤、酸化防止剤、顔料、染料、有機又は無機粉体などの充填剤、耐電防止剤、粘度調整剤等が挙げられる。
【００３４】
なお、架橋剤としては、イソシアネート系化合物、エポキシ系化合物、アミン系化合物、金属キレート化合物及びアジリジン系化合物が挙げられる。
【００３５】
上記イソシアネート系化合物の例としては、トリレンジイソシアネート、ヘキサメチレンジイソシアネート、イソホロンジイソシアネート、キシリレンジイソシアネート、水添キシリレンジイソシアネート、ジフェニルメタンジイソシアネート、トリフェニルメタントリイソシアネート、ポリメチレンポリフェニルイソシアネート及びこれらのトリメチロールプロパンなどポリオールとのアダクト体などが挙げられる。
【００３６】
上記エポキシ系化合物の例としては、ビスフェノールＡ、エピクロルヒドリン型のエポキシ系樹脂、エチレングリコールグリシジルエーテル、ポリエチレングリコールジグリシジルエーテル、グリセリンジグリシジルエーテル、グリセリントリグリシジルエーテル、トリメチロールプロパントリグリシジルエーテル、ジグリシジルアニリン、ジグリシジルアミン、Ｎ，Ｎ，Ｎ’，Ｎ’−テトラグリシジル−ｍ−キシレンジアミン及び１，３−ビス（Ｎ，Ｎ’−ジグリシジルアミノメチル）シクロヘキサンなどが挙げられる。
【００３７】
上記アミン系化合物の例としては、ヘキサメチレンジアミン、トリエチルジアミン、ポリエチレンイミン、ヘキサメチレンテトラミン、ジエチレントリアミン、トリエチルテトラミン、イソホロンジアミン、アミノ樹脂及びメチレン樹脂などが挙げられる。
【００３８】
上記金属キレート化合物の例としては、アルミニウム、鉄、銅、亜鉛、スズ、チタン、ニッケル、アンチモン、マグネシウム、バナジウム、クロム及びジルコニウムなどの多価金属がアセチルアセトンやアセト酢酸エチルに配位した化合物などが挙げられる。
【００３９】
上記アジリジン系化合物の例としては、Ｎ，Ｎ’−ジフェニルメタン−４，４’−ビス（１−アジリジンカルボキサイド）、Ｎ，Ｎ’−トルエン−２，４−ビス（１−アジリジンカルボキサミド）、トリエチレンメラミン、ビスイソフタロイル−１−（２−メチルアジリジン）、トリ−１−アジリジニルホスフィンオキサイド、Ｎ，Ｎ’−ヘキサメチレン−１，６−ビス（１−アジリジンカルボキサイド）、トリメチロールプロパン−トリ−β−アジリジニルプロピオネート及びテトラメチロールメタン−トリ−β−アジリジニルプロピオネートなどが挙げられる。
【００４０】
上記各種添加剤のうち、特にシランカップリング剤を粘着剤組成物に添加すると、湿熱条件下における被着体（特に、ガラス）に対する粘着性を向上させ、基材とガラス板界面の浮きや剥がれが生じにくくなる。このシランカップリング剤としては、分子内にアルコキシシリル基を少なくとも１個有する有機ケイ素化合物であって、粘着剤成分との相溶性がよく、かつ光透過性を有するもの、例えば実質上透明なものが好適である。
【００４１】
このようなシランカップリング剤としては、例えばビニルトリエトキシシラン、ビニルトリス（２−メトキシエトキシ）シラン、３−メタクリロキシプロピルトリメトキシシラン、γ−グリシドキシプロピルトリメトキシシラン、２−（３，４−エポキシシクロヘキシル）エチルトリメトキシシラン、３−アミノプロピルトリエトキシシラン、Ｎ−フェニル−３−アミノプロピルトリメトキシシランなどが挙げられ、その添加量は、上記成分（Ａ−１）１００質量部に対し、または上記成分（Ａ−１）および（Ａ−２）の混合物１００質量部に対し、０．００１〜１０質量部の範囲が好ましく、特に０．００５〜５質量部の範囲がより好ましい。
【００４２】
本発明の粘着剤組成物は、成分（Ａ−１）、または成分（Ａ−１）および（Ａ−２）の混合物を成分（Ｂ）と所望の質量比で配合し、任意に添加剤を加えて混合することによって製造され得る。
【００４３】
こうして得られた本発明の粘着剤組成物は、可視光および近赤外光に対して特定の吸収効果を有する。好ましくは、本発明の粘着剤組成物は、３８０〜７８０ｎｍの波長領域の可視光平均透過率が３０〜９０％であり、８５０〜１１００ｎｍの波長領域の最低光線透過率が１０％以下である。
【００４４】
本発明の粘着剤組成物が粘着する被着体の材質は、特に制限されないが、通常は、ディスプレイ装置等の画面を構成する素材である、ガラス、アクリル板、ＰＥＴフィルム、トリアセチルセルロース（ＴＡＣ）、ポリカーボネート（ＰＣ）等である。
【００４５】
次に、本発明の粘着シート部材について説明する。
本発明の粘着シート部材は、基材層を有し、その少なくとも片面に、上記本発明の粘着剤組成物が塗工されてなることを特徴とする。
【００４６】
すなわち、本発明の粘着シート部材は、基材層と、その少なくとも片面に施与された、本発明の粘着剤組成物から成る粘着剤層とを含む。
【００４７】
基材としては、例えばグラシン紙、コート紙、キャストコート紙などの紙基材、これらの紙基材にポリエチレンなどの熱可塑性樹脂をラミネートしたラミネート紙、あるいはポリエチレンテレフタレート、ポリブチレンテレフタレート、ポリエチレンナフタレートなどのポリエステルフィルム、ポリプロピレンやポリメチルペンテンなどのポリオレフィンフィルム、ポリカーボネートフィルム、酢酸セルロース系フィルムなどのプラスチックフィルムや、これらを含む積層シートなどが挙げられ、粘着シート部材の用途により、適宜選択される。
【００４８】
上記基材層は、被着体に粘着層を転写するための部材（すなわち、剥離シート）として用いることができるし、また所望の被着体に貼着されるための部材としても用いることができる。ここで、所望の被着体に貼着されるための部材としては、反射防止フィルム、近赤外カットフィルム等の機能をもたせたフィルム部材およびシート部材等が挙げられる。前者の用途に用いる場合には、基材に、通常シリコーン樹脂などの剥離剤が塗布される。
【００４９】
上記基材層を剥離シートとして用いる場合、基材層の厚さとしては特に制限はないが、通常２０〜１５０μｍ程度である。
上記基材層を所望の被着体に貼着されるための部材として用いる場合には、基材層の種類及び厚さは、その用途に応じて適宜選定される。また、この場合、粘着剤層の上に、所望により、通常の剥離シートを設けることができる。
【００５０】
粘着剤層の厚さは、５〜１００μｍ程度、特に１０〜６０μｍの範囲が好ましい。
【００５１】
粘着剤層の形成方法としては、特に制限されず、本発明の粘着剤組成物（溶液）を、転写印刷、ナイフコーター、ロールコーター、グラビアコーター等の通常使用される塗布方法により基材層の片面に塗布し、赤外線、熱風、蒸気等により加熱乾燥する方法、粘着剤層を設けた離型シートにより転写する方法等が挙げられる。
【００５２】
こうして得られた粘着シート部材は、可視光および近赤外光に対して特定の吸収効果を有する粘着剤層を有するので、十分なＮＩＲカット性能を有する。したがって、これを光学用途、特にプラズマディスプレイパネルに適用するとき、余分の粘着工程を伴うことなくＮＩＲカット機能を付与することができ、さらに反射防止フィルム等の他の機能層をも余分の粘着工程を伴うことなく施与することができる。
【００５３】
以下、実施例および比較例を挙げて本発明をより具体的に説明するが、本発明は、下記実施例によって何ら制限されるものではない。
【００５４】
以下の実施例および比較例で使用した材料および試験法は以下の通りである。
材料
粘着剤：
（１）（Ａ−１−１）：アクリル酸エステル共重合体（水酸基＋アミド基＋アミノ基含有）の酢酸エチル溶液（固形分２５質量％）；重合体の組成＝アクリル酸−ｎブチル（７０．７５質量％）＋アクリル酸メチル（２５質量％）＋アクリル酸４−ヒドロキシブチル（１質量％）＋アクリル酸−Ｎ，Ｎジメチルアミノエチル（０．２５質量％）＋アクリルアミド（３質量％）、質量平均分子量＝１４０万、Ｔｇ＝−３５℃
（２）（Ａ−１−２）：アクリル酸エステル共重合体（カルボキシル基＋アミド基含有）の酢酸エチル溶液（固形分２５質量％）；重合体の組成＝アクリル酸−ｎブチル（８０質量％）＋アクリル酸メチル（１２質量％）＋アクリル酸（５質量％）＋アクリルアミド（３質量％）、質量平均分子量＝１３０万、Ｔｇ＝−４０℃
（３）（Ａ−１−３）：アクリル酸エステル共重合体（水酸基＋アミド基＋グリシジル基含有）の酢酸エチル溶液（固形分２５質量％）；重合体の組成＝アクリル酸−ｎブチル（７４質量％）＋アクリル酸メチル（２０質量％）＋アクリル酸２−ヒドロキシエチル（１質量％）＋メタクリル酸グリシジル（２質量％）＋Ｎ−メチロールアクリルアミド（３質量％）、質量平均分子量＝１３５万、Ｔｇ＝−３５℃
（４）比較（Ａ−１）：アクリル酸エステル共重合体（水酸基系でアミド基なし）の酢酸エチル溶液（固形分２５質量％）；重合体の組成＝アクリル酸−ｎブチル（７３．７５質量％）＋アクリル酸メチル（２５質量％）＋アクリル酸４−ヒドロキシブチル（１質量％）＋アクリル酸−Ｎ，Ｎジメチルアミノエチル（０．２５質量％）、質量平均分子量＝１４５万、Ｔｇ＝−４０℃
（５）比較（Ａ−１）’：アクリル酸エステル共重合体（アクリル酸系でアミド基なし）の酢酸エチル溶液（固形分２５質量％）；重合体組成＝アクリル酸−ｎブチル（８３質量％）＋アクリル酸メチル（１２質量％）＋アクリル酸（５質量％）、質量平均分子量＝１３５万、Ｔｇ＝−４５℃
（６）比較（Ａ−１）”：コーティング用アクリル樹脂トルエン溶液（固形分４０質量％）、二液硬化型、質量平均分子量＝２０，０００、Ｔｇ＝２５℃
（７）（Ａ−２）：アクリル酸エステル（共）重合体の酢酸エチル溶液（固形分４０質量％）、重合体の組成＝アクリル酸−ｎブチル（１００％）、質量平均分子量＝５，０００、Ｔｇ＝−５５℃
【００５５】
ＮＩＲカット剤：
（１）（Ｂ−１）金ナノロッド：Ａｕ−０５０３１６（製品名）、三菱マテリアル製、金ナノロッドトルエン分散液（固形分５質量％）；吸収波長：９６２ｎｍ（吸光度０．６４）および５１０ｎｍ（吸光度０．１５）；金ナノロッドの長軸平均長さ５０ｎｍ、短軸平均長さ８ｎｍ、アスペクト比６．２５
（２）（Ｂ−２）金ナノロッド：Ａｕ−０５０９２１（製品名）、三菱マテリアル製、金ナノロッドトルエン分散液（固形分５質量％）；吸収波長：９３８ｎｍ（吸光度０．５９）および５１４ｎｍ（吸光度０．１７）；金ナノロッドの長軸平均長さ５０ｎｍ、短軸平均長さ８ｎｍ、アスペクト比６．２５
（３）染料（フタロシアニン系）（比較用）：ＴＸ−ＥＸ−９０６Ｂ（商品名）（日本触媒製）
（４）染料（ジイモニウム系）（比較用）：ＩＲＧ−０２２（商品名）（日本化薬製）
【００５６】
架橋剤：
（１）ポリイソシアネートＡ：キシリレンジイソシアネート（ＸＤＩ）
（２）ポリイソシアネートＢ：トリレジイソシアネート（ＴＤＩ）
（３）ポリイソシアネートＣ：ヘキサメチレンジイソシアネート（ＨＭＤＩ）
【００５７】
試験法
（１）分散性：
片面にシリコーン樹脂を塗布した厚さ７５μｍの二軸延伸ポリエチレンテレフタレートフィルム（三菱化学ポリエステルフィルム社製、商品名：ＭＲＦ７５）からなる剥離フィルムのシリコーン樹脂塗布面上に、実施例及び比較例で得られた粘着剤組成物を塗布し、厚さ１００μｍの二軸延伸ポリエチレンテレフタレートフィルム（東洋紡績社製、商品名：コスモシャインＡ４３００）と貼り合わせた。１００℃にて１分間乾燥処理して、厚さ２５μｍの粘着剤層を有する粘着シート部材を得た。この粘着シート部材から縦１００ｍｍ、横１００ｍｍの小片を切り出し、この小片の剥離フィルムを剥がし、市販のソーダライムガラス（厚さ１．１ｍｍ）に貼付して試験サンプルを得た。この試験サンプルを用いて、ＪＩＳ−Ｋ−７３６１に準じて紫外可視赤外分光光度計（島津製作所製  ＳｏｌｉｄＳｐｅｃ−３７００）にて透過率を測定することにより、近赤部（８５０〜１１００ｎｍ）の波長領域の最低光線透過率を求め、下記の基準により分散性を判定した。
○：最低光線透過率が、１０％以下である。
×：最低光線透過率が、１０％を超える。
なお、比較例１０はコーティング用組成物であり、粘着性がないため、上記と同じ方法では試験サンプルを作製できないので、下記の方法により試験サンプルを作製した。すなわち、比較例１０で得られた組成物を厚さ１００μｍの二軸延伸ポリエチレンテレフタレートフィルム（東洋紡績社製、商品名：コスモシャインＡ４３００）に塗布し、１００℃にて１分間乾燥処理して、厚さ５μｍのコート層を有するシート部材を得た。このシート部材から縦１００ｍｍ、横１００ｍｍの小片を切り出し、試験サンプルを得た。
【００５８】
（２）耐熱性：
上記（１）で得られた試験サンプルを、８０℃、Ｄｒｙの恒温条件で５００時間処理し、耐熱性（ＮＩＲカット性能の耐劣化性）の評価を行った。上記処理後の試験サンプルを用いて、ＪＩＳ−Ｋ−７３６１に準じて紫外可視赤外分光光度計（島津製作所製  ＳｏｌｉｄＳｐｅｃ−３７００）にて透過率を測定することにより、近赤部（８５０〜１１００ｎｍ）の波長領域の最低光線透過率を求め、耐熱性を下記の基準により判定した。
○：最低光線透過率が、１０％以下である。
×：最低光線透過率が、１０％を超える。
【００５９】
（３）可視光平均透過率：
上記（１）で得られた試験サンプルを用いて、ＪＩＳ−Ｋ−７３６１に準じて紫外可視赤外分光光度計（島津製作所製  ＳｏｌｉｄＳｐｅｃ−３７００）にて透過率を測定し、３８０〜７８０ｎｍの波長領域の可視光平均透過率を求めた。
【００６０】
（４）近赤部の最低光線透過率：
上記（３）で測定した透過率において、近赤部分（８５０〜１１００ｎｍ）のボトム透過率を最低光線透過率とした。
【００６１】
（５）粘着性：
上記（１）で得られた粘着シート部材を幅２５ｍｍのテープ状にカットし、剥離フィルムを剥がし、露出した粘着剤組成物の面を、重さ２ｋｇのゴムローラを１往復させることによって市販のソーダライムガラス（厚さ１．１ｍｍ）に貼付して試験片を得た。貼付後、ＪＩＳ−Ｚ−０２３７に従い、温度２３℃、相対湿度５０％の雰囲気下で２５分間放置した後、試験片の一端を１８０°方向に速度３００ｍｍ／分で引っ張ることにより、試験片をガラス板から剥離した。試験片を剥離するのに要する力（強度）を測定し、この値を粘着力（Ｎ／２５ｍｍ）とした。
【実施例】
【００６２】
実施例１〜７および比較例１〜１０
粘着剤、ＮＩＲカット剤、架橋剤を表１に示す配合量（固形分の質量比で表す）で混合し、希釈溶剤としてメチルエチルケトンを用いて、粘着剤組成物を調製した。得られた組成物を用いて、上記試験（１）〜（５）を行った。結果を表１に示す。
【００６３】
【表１】
2008050459.tif 000002
2008050459.tif 000003
【００６４】
表１から明らかなように、実施例１〜７の本発明の粘着剤組成物は、分散性、耐熱性および粘着性に優れるとともに、好適な可視光平均透過率および近赤部の最低光線透過率を有し、ＮＩＲカット性能を有する粘着剤として有用である。
【００６５】
一方、成分（Ａ−１）として、アミド基を有しないアクリル酸エステル共重合体を使用した比較例１〜５の組成物は、組成物の調製の際の金ナノロッドの分散性が悪く、その結果、ＮＩＲカット性能が得られなかった。なお、比較例１〜５では、組成物の調製の段階ですでにＮＩＲカット性能が得られなかったので、耐熱性の試験を行わなかった。
成分（Ｂ）の量が本発明の範囲未満である比較例６の組成物は、近赤部の最低光線透過率が高く、したがってＮＩＲカット性能が不充分である。成分（Ｂ）として染料を使用した比較例７〜９の組成物は耐熱性が悪く、８０℃で２４時間後にはすでに近赤部の最低光線透過率が７０％以上に達していた。
【００６６】
成分（Ａ−１）としてコーティング用アクリル樹脂、すなわち分子量が小さいアクリル樹脂を使用した比較例１０の組成物は、粘着性を発現せず、粘着剤としての使用は不可であった。したがって、これをＮＩＲカット層としてプラズマディスプレイパネルに適用するには、別途、粘着剤層を施与して貼付する工程を必要とし、さらに反射防止フィルム等の機能層を施与するには、さらに別の粘着剤層を施与して貼付する工程を必要とする。
【００６７】
実施例８
本発明の粘着剤組成物をプラズマディスプレイパネルに適用して、プラズマディスプレイパネルにＮＩＲカット機能および反射防止機能を持たせるときの作業性を調べた。粘着剤組成物として実施例１のものを使用し、反射防止フィルムとして、リケンテクノス製のＲＴ−ＰＡＲ００１（商品名）（１００μｍ厚みの二軸延伸ポリエチレンテレフタレートフィルムにハードコート層、高屈折率層、低屈折率層を塗工した反射防止フィルム）を使用した。本発明の粘着剤組成物は、上記したように、粘着性およびＮＩＲカット性能を有するので、プラズマディスプレイパネルに本発明の粘着剤組成物を施与し、その上に反射防止フィルムを施与するだけで、ＮＩＲカット機能および反射防止機能を付与することができた。上記結果を試験（３）および（４）の結果と併せて表２に示す。
【００６８】
比較例１１
実施例８において、実施例１の粘着剤組成物の代わりに、日本化薬製のＩＲＧ−０２２（商品名）（ジイモニウム系染料）をＮＩＲカット剤として含有するＮＩＲカットフィルムを使用した。このＮＩＲカットフィルムは粘着性を有しないので、下記表２の構成に示すように、ＮＩＲカットフィルムを設けるために、粘着剤層（１）を施与する必要があり、反射防止フィルムを設けるために、さらに別の粘着剤層（２）を施与する必要があった。なお、粘着剤層（１）および（２）として、実施例１の粘着剤組成物において金ナノロッドを含まない組成物を使用した。上記結果を試験（３）および（４）の結果と併せて表２に示す。
【００６９】
【表２】
2008050459.tif 000004
【産業上の利用可能性】
【００７０】
本発明の粘着剤組成物は、耐熱性、耐光性に優れ、かつ可視光透過性が良好であるとともに波長８５０〜１１００ｎｍの近赤外光に対して十分な吸収機能（ＮＩＲカット機能）を有する。したがって、これを光学用途、特にプラズマディスプレイパネルに適用するとき、余分の粘着工程を伴うことなくＮＩＲカット機能を付与することができ、さらに反射防止フィルム等の他の機能層をも余分の粘着工程を伴うことなく施与することができる。